(57)【要約】      （修正有）【課題】ヨウ素開始基を含有するモノマー構造単位を開始剤として用いることでより安定的にリビングラジカル重合を進行が可能なグラフトポリマーの製造方法の提供。【解決手段】式（１）で表される繰り返し単位を主鎖中に有する化合物を、有機触媒によりビニル系モノマーとリビングラジカル重合させることによりグラフトポリマーを製造する方法。2018145262.tif 000015［Ｒ１は連結基（エーテル、アミド或いはエステルを含有／非含有のアルキレン又は芳香環）］【選択図】なし【特許請求の範囲】
【請求項１】
下記式（１）で表される繰り返し単位を主鎖中に有する化合物を、有機触媒によりビニル系モノマーとリビングラジカル重合させることによりグラフトポリマーを製造することを特徴とするグラフトポリマーの製造方法。
【化１１】
2018145262.tif 000012
・・・・・・・・・・・・（１）
ここでＲ1:連結基（エーテル結合、アミド結合又はエステル結合を含んでいてもよい炭素原子数１乃至３０の直鎖状、枝分かれ状又は環状のアルキレン基、芳香族基）
Ｒ2 、Ｒ3、Ｒ4、Ｒ5、Ｒ6  :水素原子、芳香族基、脂肪族基
ｎ＝１〜５
【請求項２】
アミン化合物、ホスフィン化合物、ホスホネート化合物、ホスホニウム塩、ヨウ化イミド化合物、又はアンモニウム化合物の何れかからなる有機触媒により上記リビングラジカル重合させることを特徴とする請求項１記載のグラフトポリマーの製造方法。
【請求項３】
請求項１又は２記載のグラフトポリマーの製造方法により製造されたことを特徴とするグラフトポリマー。
【請求項４】
請求項１又は２記載のグラフトポリマーの製造方法におけるビニル系モノマーとリビングラジカル重合させる開始剤として使用され、下記式（１）で表される繰り返し単位を主鎖中に有することを特徴とするグラフトポリマーの開始剤。
【化１２】
2018145262.tif 000013
・・・・・・・・・・・・（１）
【請求項５】
有機触媒によりビニル系モノマーとリビングラジカル重合させる開始剤として使用され、下記式（１）で表される繰り返し単位を主鎖中に有することを特徴とするグラフトポリマーの開始剤。
【化１３】
2018145262.tif 000014
・・・・・・・・・・・・（１）
ここでＲ1:  -COO-(CH2)a-OCO- 
Ｒ2 、Ｒ3、Ｒ4、Ｒ5、Ｒ6  :水素原子、脂肪族基
a＝２〜５
【発明の詳細な説明】
【技術分野】
【０００１】
ヨウ素開始基を含有するモノマー構造単位からなる開始剤に対して安価で安定な有機触媒を使用することで容易にリビングラジカル重合させ、グラフトポリマーを製造するためのグラフトポリマーの製造方法、その製造方法により製造されるグラフトポリマー、並びにグラフトポリマーの開始剤に関するものである。
【背景技術】
【０００２】
近年より高分子構造の精密制御に基づく各種高機能性材料の開発が行われている。中でもラジカル重合の反応性の高さを利用することで多種多様なビニル系モノマーの重合も可能となり、よりイノベーティブな機能性材料の開発も実現できるようになっている。
【０００３】
このラジカル重合の中で特にリビングラジカル重合は、安定な共有結合種から可逆的にラジカル種を生成させる重合反応である。リビングラジカル重合過程は、開始反応と成長反応のみで構成され、連鎖移動反応を伴わないことから、それぞれ長さの揃ったポリマーが得られ、しかも開始剤の成長末端を失活させるような副反応を伴わないことから、その成長末端は重合中において成長し続け、あたかもいきているようなポリマーを作り出すことが可能となる。即ち、このリビングラジカル重合は、リビング重合とラジカル重合のそれぞれの優れた特性を併せ持つものであり、より高度な機能を持つ高分子材料の開発に用いることが可能となる。
【０００４】
ところで、このようなリビングラジカル重合では、遷移金属触媒やラジカル開始剤として、危険でかつ合成が難しい過酸化物を使用せざるを得ない場合もある。このため、リビングラジカル重合を安全でかつ容易に進行させるため、繰り返し単位を主鎖中とする開始剤としてのポリマーに対し、安価で安定な有機触媒を接触させる必要がある。
【０００５】
従来より、開始基を有する化学構造を繰り返し単位としたポリマーにリビングラジカル重合させる技術として、例えば特許文献１、２に記載の技術が開示されている。
【先行技術文献】
【特許文献】
【０００６】
【特許文献１】特開２００４−１８５５６号公報
【特許文献２】特開２０１４−１１７６７２号公報
【発明の概要】
【発明が解決しようとする課題】
【０００７】
このリビングラジカル重合を進行させることでグラフトポリマーを製造する際には、より安定的にリビングラジカル重合を進行させることが特に要求される。ヨウ素開始基を含有するモノマー構造単位を用いることでより安定的にリビングラジカル重合を進行させることができることは理論上予想できるものの、上述した特許文献１、２の開示技術において開始剤として、ヨウ素開始基を含有するモノマー構造単位を繰り返し単位としたポリマーを用いる技術は、特段開示されていなく、また特許文献１、２の開示技術以外にも特段検証されていないのが現状であった。
【０００８】
そこで本発明は、上述した問題点に鑑みて案出されたものであり、その目的とするところは、ヨウ素開始基を含有するモノマー構造単位を開始剤として用いることでより安定的にリビングラジカル重合を進行させることが可能なグラフトポリマーの製造方法、その製造方法により製造されるグラフトポリマー、並びにグラフトポリマーの開始剤を提供することにある。
【課題を解決するための手段】
【０００９】
本発明者らは、ヨウ素開始基を含有するモノマー構造単位を開始剤として用いてリビングラジカル重合を進行させるべく鋭意検討を行った。その結果、開始剤として以下の式（１）で表される繰り返し単位を主鎖中に有する化合物を用いることにより、より安定的にリビングラジカル重合を進行させてグラフトポリマーを製造することができることを見出した。
【００１０】
即ち、第１発明に係るグラフトポリマーの製造方法は、下記式（１）で表される繰り返し単位を主鎖中に有する化合物を、有機触媒によりビニル系モノマーとリビングラジカル重合させることによりグラフトポリマーを製造することを特徴とする。
【００１１】
【化１】
2018145262.tif 000002
・・・・・・・・・・・・（１）
【００１２】
ここでＲ1:連結基（エーテル結合、アミド結合又はエステル結合を含んでいてもよい炭素原子数１乃至３０の直鎖状、枝分かれ状又は環状のアルキレン基、芳香族基）
Ｒ2 、Ｒ3、Ｒ4、Ｒ5 、Ｒ6:水素原子、芳香族基、脂肪族基
ｎ＝１〜５
【００１３】
また、第２発明に係るグラフトポリマーの製造方法は、アミン化合物、ホスフィン化合物、ホスホネート化合物、ホスホニウム塩、ヨウ化イミド化合物、又はアンモニウム化合物の何れかからなる有機触媒により上記リビングラジカル重合させることを特徴とする。
【００１４】
第３発明に係るグラフトポリマーは、第１又は第２発明に記載のグラフトポリマーの製造方法により製造されたことを特徴とする。
【００１５】
第４発明に係るグラフトポリマーの開始剤は、第１又は第２発明に記載のグラフトポリマーの製造方法におけるビニル系モノマーとリビングラジカル重合させる開始剤として使用され、下記式（１）で表される繰り返し単位を主鎖中に有することを特徴とする。
【００１６】
【化２】
2018145262.tif 000003
・・・・・・・・・・・・（１）
【００１７】
第５発明に係るグラフトポリマーの開始剤は、有機触媒によりビニル系モノマーとリビングラジカル重合させる開始剤として使用され、下記式（１）で表される繰り返し単位を主鎖中に有することを特徴とする。
【化３】
2018145262.tif 000004
・・・・・・・・・・・・（１）
ここでＲ1:  -COO-(CH2)aOCO-
Ｒ2 、Ｒ3、Ｒ4、Ｒ5、Ｒ6  :水素原子、脂肪族基
a＝２〜５
【発明の効果】
【００１８】
上述した構成からなる本発明によれば、安定的にリビングラジカル重合を進行させることができ、ひいてはグラフトポリマーを安定的に製造することが可能となる。
【発明を実施するための形態】
【００１９】
以下、本発明の実施形態に係るグラフトポリマーの製造方法について詳細に説明する。
【００２０】
本発明を適用したグラフトポリマーの製造方法は、式（１）で表される繰り返し単位を主鎖中に有する化合物を、有機触媒によりビニル系モノマーとリビングラジカル重合させる。
【００２１】
【化４】
2018145262.tif 000005
・・・・・・・・・・・・（１）
【００２２】
ここでＲ1は連結基である。特にこのＲ1は、エーテル結合、アミド結合又はエステル結合を含んでいてもよい炭素原子数１乃至３０の直鎖状、枝分かれ状又は環状のアルキレン基、芳香族基である。またＲ2 、Ｒ3、Ｒ4、Ｒ5 、Ｒ6は、水素原子、芳香族基、脂肪族基等であり、ｎ＝１〜５である。
【００２３】
この開始剤としての化合物には、ヨウ素開始基を有する構造単位が連続することが前提となる。
【００２４】
このような式（１）に示される開始剤としての化合物と反応させるビニル系モノマー（ラジカル重合性モノマー）は、有機ラジカルの存在下にラジカル重合を行い得る不飽和結合を有するモノマーをいう。すなわち、本発明の重合方法には、従来から、リビングラジカル重合を行うことが公知である任意のモノマーを用いることができる。
【００２５】
より具体的には、いわゆるビニル系モノマーと呼ばれるモノマーを用いることができる。ビニル系モノマーとは、一般式（２）：
ＣＨＲ7＝ＣＲ8Ｒ9    （２）
（式中、Ｒ7、Ｒ8及びＲ9はそれぞれ水素原子又は有機基を示す。）
で表されるモノマーの総称である。なお、一般式（１）で表されるモノマーは、以下において、例示されるモノマーを包含する。
【００２６】
ビニル系モノマーとしては、スチレン及びその誘導体（Ｒ7及びＲ8が水素原子、Ｒ9が置換基を有していてもよいフェニル基）；アクリル酸（Ｒ7及びＲ8が水素原子、Ｒ9がカルボキシル基）；アクリルアミド（Ｒ7及びＲ8が水素原子、Ｒ9が基−ＣＯＮＨ2）及びその誘導体；アクリレート（アクリル酸エステル又はアクリル酸塩）；メタクリル酸（Ｒ7が水素原子、Ｒ8がメチル基、Ｒ9がカルボキシル基）（ＭＡＡ）；メタクリルアミド（Ｒ7が水素原子、Ｒ8がメチル基、Ｒ9が基−ＣＯＮＨ2）（ＭＡＡｍ）及びその誘導体；メタクリレート（メタクリル酸エステル又はメタクリル酸塩）を好適に使用することができる。
【００２７】
スチレン及びその誘導体の具体例としては、スチレン（Ｓｔ）；ｏ−、ｍ−又はｐ−メトキシスチレン；ｏ−、ｍ−又はｐ−ｔ−ブトキシスチレン；ｏ−、ｍ−又はｐ−クロロメチルスチレン；ｏ−、ｍ−又はｐ−クロロスチレン；ｏ−、ｍ−又はｐ−ヒドロキシスチレン；ｏ−、ｍ−又はｐ−スチレンスルホン酸及びその誘導体；ｏ−、ｍ−又はｐ−スチレンスルホン酸ナトリウム；ｏ−、ｍ−又はｐ−スチレンボロン酸およびその誘導体等を挙げることができる。
【００２８】
アクリルアミド及びその誘導体の具体例としては、アクリルアミド、Ｎ−イソプロピルアクリルアミド、Ｎ，Ｎ−ジメチルアクリルアミド、Ｎ−メチロールアクリルアミド、Ｎ−ヒドロキシエチルアクリルアミド等が挙げられる。
【００２９】
アクリレートの具体例としては、メチルアクリレート、エチルアクリレート、プロピルアクリレート、ｎ−ブチルアクリレート、ｔ−ブチルアクリレート、ヘキシルアクリレート、２−エチルヘキシルアクリレート、ｎ−オクチルアクリレート、ノニルアクリレート、デカニルアクリレート、ラウリルアクリレート等のアルキルアクリレート；ベンジルアクリレート等のアリールアルキルアクリレート；テトラヒドロフルフリルアクリレート；グリシジルアクリレート等のエポキシアルキルアクリレート；シクロヘキシルアクリレート等のシクロアルキルアクリレート；２−メトキシエチルアクリレート、ブトキシエチルアクリレート等のアルコキシアルキルアクリレート；２−ヒドロキシエチルアクリレート、２−ヒドロキシプロピルアクリレート等のヒドロキシアルキルアクリレート；ジエチレングリコールアクリレート、ポリエチレングリコールアクリレート等のポリアルキレングリコールアクリレート；メトキシテトラエチレングリコールアクリレート、メトキシポリエチレングリコールアクリレート等のアルコキシポリアルキレングリコールアクリレート；２−（ジメチルアミノ）エチルアクリレート等のジアルキルアミノアルキルアクリレート；３−クロロ−２−ヒドロキシプロピルアクリレート；２−ヒドロキシ−３−フェノキシプロピルアクリレート等を挙げることができる。アルキルアクリレートのアルキル基にフッ素原子が置換したフルオロアルキルアクリレート、アルキルアクリレートのアルキル基にトリス（トリアルキルシロキシ）シリル基が置換した化合物も使用できる。また、２−（Ｎ，Ｎ−ジエチル−Ｎ−メチルアミノ）エチルアクリレート+／トリフルオロスルホニルイミニウム（Ｎ（ＣＦ3ＳＯ2）2-）塩、２−（Ｎ−エチル−Ｎ−メチル−Ｎ−水素化アミノ）エチルアクリレート+／トリフルオロスルホニルイミニウム（Ｎ（ＣＦ3ＳＯ2）2-）塩、１−エチル−３−メチルイミダゾリウムアクリレート+／フルオロハイドロジェネーション（（ＦＨ）nＦ-）塩等のイオン液体製のアクリレートを用いることができる。
【００３０】
メタクリルアミド及びその誘導体の具体例としては、メタクリルアミド（ＭＡＡｍ）、Ｎ−イソプロピルメタクリルアミド、Ｎ，Ｎ−ジメチルメタクリルアミド、Ｎ−メチロールメタクリルアミド、Ｎ−ヒドロキシエチルメタクリルアミド等を挙げることができる。
【００３１】
メタクリレートの具体例としては、メチルメタクリレート（ＭＭＡ）、エチルメタクリレート、プロピルメタクリレート、ｎ−ブチルメタクリレート、ｔ−ブチルメタクリレート、ヘキシルメタクリレート、２−エチルヘキシルメタクリレート、ｎ−オクチルメタクリレート、ノニルメタクリレート、デカニルメタクリレート（ＬＭＡ）、ラウリルメタクリレート等のアルキルメタクリレート；ベンジルメタクリレート（ＢｚＭＡ）等のアリールアルキルメタクリレート；テトラヒドロフルフリルメタクリレート；グリシジルメタクリレート等のエポキシアルキルメタクリレート；シクロヘキシルメタクリレート等のシクロアルキルメタクリレート；２−メトキシエチルメタクリレート、ブトキシエチルメタクリレート等のアルコキシアルキルメタクリレート；２−ヒドロキシエチルメタクリレート（ＨＥＭＡ）、２−ヒドロキシプロピルメタクリレート、グリセリンモノメタクリレート等のヒドロキシアルキルメタクリレート；ジエチレングリコールメタクリレート、ポリエチレングリコールメタクリレート等のポリアルキレングリコールメタクリレート；メトキシテトラエチレングリコールメタクリレート、メトキシポリエチレングリコールメタクリレート（ＰＥＧＭＡ）等のアルコキシポリアルキレングリコールメタクリレート；２−（ジメチルアミノ）エチルメタクリレート（ＤＭＡＥＭＡ）等のジアルキルアミノアルキルメタクリレート；３−（トリメトキシシリル）プロピルメタクリレート等のアルコキシシリルアルキルメタクリレート；３−クロロ−２−ヒドロキシプロピルメタクリレート；２−ヒドロキシ−３−フェノキシプロピルメタクリレート等を挙げることができる。アルキルメタクリレートのアルキル基にフッ素原子が置換した２,２,３,４,４,４−ヘキサフルオロブチルメタクリレート（ＨＦＢＭＡ）等のフルオロアルキルメタクリレート、アルキルメタクリレートのアルキル基にトリス（トリアルキルシロキシ）シリル基が置換した３−［[トリス（トリメチルシロキシ）シリル］プロピルメタクリレート（ＭＯＰＥＳ）等の化合物も使用できる。また、２−（Ｎ，Ｎ−ジエチル−Ｎ−メチルアミノ）エチルメタクリレート+／トリフルオロスルホニルイミニウム（Ｎ（ＣＦ3ＳＯ2）2-）塩、２−（Ｎ−エチル−Ｎ−メチル−Ｎ−水素化アミノ）エチルメタクリレート＋／トリフルオロスルホニルイミニウム（Ｎ（ＣＦ3ＳＯ2）2-）塩、１−エチル−３−メチルイミダゾリウムメタクリレート+／フルオロハイドロジェネーション（（ＦＨ）nＦ-）塩、Ｎ−エチル−Ｎ−メチルピロリジニウムメタクリレート+／フルオロハイドロジェネーション（（ＦＨ）nＦ-）塩等のイオン液体性のメタクリレートを用いることができる。
【００３２】
本発明では、Ｒ8及びＲ9が共にカルボキシル基又はカルボキシレートを有する基である場合でも、好適に反応が進行する。具体的には、イタコン酸（ＩＴＡ）、イタコン酸ジメチル（Ｍｅ2ＩＴＡ）、イタコン酸モノブチル（ＢｕＩＴＡ）等のイタコン酸、そのモノアルキルエステル及びそのジアルキルエステルを挙げることができる。
【００３３】
本発明には、２つ以上の二重結合（ビニル基、イソプロペニル基等）を有するモノマーも使用可能である。具体的には、例えば、ジエン系化合物（例えば、ブタジエン、イソプレン等）、アリル基を２つ有する化合物（例えば、ジアリルフタレート等）、メタクリル基を２つ有する化合物（例えば、エチレングリコールジメタクリレート）、アクリル基を２つ有する化合物（例えば、エチレングリコールジアクリレート）等である。
【００３４】
本発明には、上述した以外のビニル系モノマーを使用することもできる。具体的には、例えばビニルエステル類（例えば、酢酸ビニル、プロピオン酸ビニル、安息香酸ビニル、酢酸ビニル）、上記以外のスチレン誘導体（例えば、α−メチルスチレン）、ビニルケトン類（例えば、ビニルメチルケトン、ビニルヘキシルケトン、メチルイソプロペニルケトン）、Ｎ−ビニル化合物（例えば、Ｎ−ビニルピロリドン、Ｎ−ビニルピロール、Ｎ−ビニルカルバゾール、Ｎ−ビニルインドール）、アクリロニトリル（ＡＮ）、メタクリロニトリル、マレイン酸及びその誘導体（例えば、無水マレイン酸）、ハロゲン化ビニル類（例えば、塩化ビニル、塩化ビニリデン、テトラクロロエチレン、ヘキサクロロプロピレン、フッ化ビニル）、オレフィン類（例えば、エチレン、プロピレン、１又は２−ブテン、１−ヘキセン、シクロヘキセン）等である。
【００３５】
これらのラジカル重合性モノマーは単独で使用してもよいし、また、２種以上を併用してもよい。２種類以上のモノマーを使用する際は、反応開始時に同時に添加してもよく、又は重合の進行に伴い逐次添加してもよい。
【００３６】
有機触媒の例としては、ヨウ素化合物からヨウ素原子を引き抜いて炭素ラジカルを生じさせうる化合物であり、大きく分類して有機リン化合物、有機窒素化合物、有機酸素化合物、有機硫黄化合物等からなる。
【００３７】
有機リン化合物は、大きく分類してホスフィン化合物、ホスホネート化合物、ホスホニウム塩、ホスファゼニウム塩等からなる。
【００３８】
ホスフィン化合物としてトリエチルホスフィン、トリブチルホスフィン、トリフェニルホスフィン等、ホスホネート化合物としてメチルホスホン酸、エチルホスホン酸、フェニルホスホン酸、メチルホスホン酸ジメチルエステル、メチルホスホン酸ジフェニルエステル等、ホスホニウム塩としてメチルトリブチルホスホニウムヨーダイド、テトラフェニルホスホニウムヨーダイド等、ホスファゼニウム塩としてヘキサフェニルジホスファゼニウムクロリド等、ホスファイト化合物としてジメチルホスファイト、ジエチルホスファイト、ジブチルホスファイト、ジフェニルホスファイト等である。
【００３９】
有機窒素化合物は、大きく分類してアミン類、イミド類、イミダゾリウム塩類、ピリジニウム塩類、アンモニウム塩類、ヨウ化アミン類、ヨウ化イミド類等からなる。
【００４０】
アミン類は、トリエチルアミン、トリブチルアミン、テトラキス（ジメチルアミノ）エチレン、１,４,８,１１-テトラメチル-１,４,８,１１-テトラアザシクロテトラデカン、ジフェニルアミン等である。イミド類は、コハク酸イミド等である。またイミダゾリウム塩類は、１−メチル−３−メチル−イミダゾリウムヨーダイド、 １−エチル−３−メチルイミダゾリウムブロマイド等である。ピリジニウム塩類は、２−クロロ−１−メチルピリジニウムヨーダイド等である。アンモニウム塩類は、テトラブチルアンモニウムヨーダイド、テトラブチルアンモニウムトリヨーダイド、テトラブチルアンモニウムブロモジヨーダイド等である。ヨウ化アミン類は、ヨウ化ジフェニルアミン等である。ヨウ化イミド類は、ヨウ化コハク酸イミド、ヨウ化マレイミド、ヨウ化フタルイミド、１,３-ジヨード-５,５-ジメチルヒダントイン等である。
【００４１】
有機酸素化合物は、大きく分類してフェノール類、アルコール類、フラン類等からなる。フェノール類は、２,４,６−トリメチルフェノール、２,６−ジ−ｔ−ブチル−４−メチルフェノール、２，４−ジメチルフェノール、２−イソプロピル−５−メチルフェノール、２,６−ジ−ｔ−ブチル−４−メトキシフェノール、２,６−ジメトキシ−４−メチルフェノール、２,６−ジメチル−４−シアノフェノール、４−ニトロフェノール、フェノール、ビタミンＥ、ヒドロキノン、レゾルシノール、カテコール、４−ｔ−ブチルカテコール、２−メトキシヒドロキノン、ヒドロキシヒドロキノン等である。アルコール類は、ベンジルアルコール、１−フェニルエチルアルコール、ビタミンＣ等である。フラン類は、フラン、オリゴフラン、ポリフラン等である。
【００４２】
有機硫黄化合物は、大きく分類してチオフェン類、スルホニウム塩類等からなる。チオフェン類は、チオフェン、オリゴチオフェン、ポリチオフェン等である。スルホニウム塩類は、トリブチルスルホニウムヨーダイド等である。
【００４３】
上述したリビングラジカル重合反応は、例えば以下の式（３）に示す化学式により表すことができる。
【００４４】
【化５】
2018145262.tif 000006
・・・・・・・・・・・・・・（３）
ｍ＝２〜１００００
【００４５】
式（１）で示される開始剤に、ラジカル重合性ポリマーを有機触媒下で反応させることにより、式（３）で示されるグラフトポリマーが生成することとなる。
【００４６】
なお生成されるグラフトポリマーの化学構造式は、上述した式（３）に記載の構造と異なるものであってもよい。特にこの生成されるポリマーは、単独重合体（ホモポリマー）であってもよいし、共重合体（コポリマー、ターポリマー等）であってもよい。また生成される共重合体は、ランダム共重合体、ブロック共重合体のいずれでもよい。
【００４７】
このような式（１）で示される化合物を開始剤としてリビングラジカル重合反応を進行させることで、より安定的にグラフトポリマーを生成させることが可能となる。特に本発明によれば、リビングラジカル重合において開始剤や触媒として危険な過酸化物を用いる必要もなくなることから安全に反応を進行させることが可能となる。
【００４８】
なお、本発明に係るリビングラジカル重合反応を進行させる上で、反応温度は特に限定されるものではないが、０℃〜１８０℃が望ましく、より好適には３０℃〜１２０℃が望ましい。またこの反応温度は更に好適には４０℃〜８０℃とされていることが望ましい。また反応時間は、３０分〜２４時間の範囲で各反応に好適なものを適宜選択することができる。
【００４９】
また本発明に係るリビングラジカル重合反応を無溶媒下で進行させるようにしてもよいが、溶媒を用いてもよい。かかる場合における反応溶媒は、反応を阻害しないものであれば特に制限は無くいかなる溶媒を用いるようにしてもよい。この反応溶媒の例としては、従来におけるリビングラジカル重合に用いられていた溶媒をそのまま使用するようにしてもよい。具体的には、例えば水、エタノール等の各種アルコール類、エチレンカーボネート等のカーボネート類、酢酸ブチル等のエステル類、Ｎ，Ｎ−ジメチル  ２−メトキシエチルアミド（ＤＭＭＥＡ）、ジメチルホルアミド（ＤＭＦ）等のアミド類、ジエチレングリコールジメチルエーテル（ジグライム）等のエーテル類等を用いることができる。
【００５０】
また本発明に係るリビングラジカル重合反応の反応条件としては、空気が存在する条件下で行ってもよい。また必要に応じて窒素やアルゴン等の不活性雰囲気下で反応させるようにしてもよい。
【００５１】
本発明を適用したグラフトポリマーの製造方法において、ヨウ素開始基を有する構造単位が連続する開始剤としてのヨウ素化ビニル系モノマー、ラジカル重合性モノマー及び有機触媒の混合物に対して、更に別の開始剤を加えて重合反応を行う態様としてもよい。
【００５２】
この場合、別の開始剤としては、ラジカル反応に使用する公知のラジカル開始剤を使用することができる。この公知のラジカル開始剤の例としては、アゾ系ラジカル開始剤、過酸化物系ラジカル開始剤等が挙げられる。アゾ系ラジカル開始剤の具体例としては、アゾビス（イソブチロニトリル）（ＡＩＢＮ）、２，２’−アゾビス（２，４−ジメチルバレロニトリル）（Ｖ６５）、２，２’−アゾビス（４−メトキシ−２，４−ジメチルバレロニトリル）（Ｖ７０）、ジメチル  ２，２’−アゾビス（２−メチルプロピオネート）（Ｖ６０１）、２，２’−アゾビス（２−メチルブチロニトリル）（Ｖ５９）、１，１’−アゾビス（シクロヘキサン−１−カルボニトリル）（Ｖ４０）、２，２’−アゾビス［Ｎ−（２−プロペニル）−２−メチルプロピオンアミド］（ＶＦ０９６）、２，２’−アゾビス（Ｎ−ブチル−２−メチルプロピオンアミド）（ＶＡｍ１１０）が挙げられる。過酸化物系ラジカル開始剤の具体例としてはベンゾイルパーオキサイド、ジクミルパーオキサイド、ｔ-ブチルハイドロパーオキサイド、ｔ−ブチルパーオキシベンゾエート（ＢＰＢ）、ジ（４−ｔ−ブチルシクロヘキシル）パーオキシジカルボネート（ＰＥＲＫＡＤＯＸ１６）、過酸化水素、過酸化二硫酸カリウムが挙げられる。これらのラジカル開始剤は、１種を単独で用いてもよく２種以上を併用してもよい。
【００５３】
また本発明は、式（３）に基づいて生成されるグラフトポリマーや、式（１）に示される開始剤として具現化されるものであってもよいことは勿論である。
【００５４】
特に有機触媒によりビニル系モノマーとリビングラジカル重合させる開始剤として具現化される場合には下記式（１）で表される繰り返し単位を主鎖中に有するものとする。
【００５５】
【化６】
2018145262.tif 000007
・・・・・・・・・・・・（１）
ここでＲ1:  -COO-(CH2)a-OCO- 
Ｒ2 、Ｒ3、Ｒ4、Ｒ5、Ｒ6  :水素原子、芳香族基、脂肪族基
a＝２〜５
【００５６】
またＲ1:連結基（エーテル結合又はエステル結合を含んでいてもよい炭素原子数１乃至３０の直鎖状、枝分かれ状又は環状のアルキレン基、芳香族基）は、より好ましくは下記一般式（A）（式中、Z1,Z2は互いに独立に酸素原子、又は下記一般式（B）とされていてもよい。ここで、 R10は直鎖状、枝分かれ状又は環状のアルキレン基を示し、 R11は水素原子、又は脂肪族基を示す。
【００５７】
【化７】
2018145262.tif 000008
・・・・・・・・・・・・・・一般式（A）
【００５８】
【化８】
2018145262.tif 000009
・・・・・・・・・・・・・・一般式（B）
【００５９】
またＲ1:連結基は、一般式（Ｃ）として具現化されるものであってもよい（式中Ａｒは置換されていてもよい芳香族基を示す）。
【００６０】
【化９】
2018145262.tif 000010
・・・・・・・・・・・・・・一般式（C）
【００６１】
Ｒ2、Ｒ3、Ｒ4、Ｒ5、Ｒ6、Ｒ11における脂肪族基は、置換されていてもよい直鎖又は分岐鎖状の炭素数１〜１２のアルキル基を有する。脂肪族基が置換されている場合には、置換基の数は、置換可能であれば特に制限はなく、１又は複数である。
【００６２】
また、脂肪族基について置換してもよい基としては、ハロゲン原子、置換されていてもよい直鎖又は分岐鎖状の炭素数１〜１２のアルキル基、置換されていてもよい芳香族基、置換されていてもよい非芳香族複素環式基、直鎖又は分岐鎖状の炭素数１〜１２のアルコキシ基、シアノ基又はニトロ基等が挙げられる。
【００６３】
Ｒ2、Ｒ3、Ｒ4、Ｒ5、Ｒ6、Ｒ11における芳香族基は、芳香族炭化水素環基又は芳香族複素環基が挙げられ、具体的にはフェニル基、ビフェニリル基、ターフェニリル基、ナフチル基、ビナフチリル基、アズレニル基、アントラセニル基、フェナントレニル基、フラレニル基、フリル基、チエニル基、ピロリル基、ピラゾリル基、イミダゾリル基、イソキサゾリル基、チアゾリル基、チアジアゾリル基、ピリジル基、ベンゾフラニル基、インドリル基、ベンゾチアゾリル基、カルバゾリル基等が挙げられる。
【００６４】
この芳香族基は置換されていてもよく、この場合の置換基の数は、置換可能であれば特に制限は無く、１又は複数である。
【００６５】
また、芳香族基について置換してもよい基としては、ハロゲン原子、置換されていてもよい直鎖又は分岐鎖状の炭素数１〜１２のアルキル基、置換されていてもよい芳香族基、置換されていてもよい非芳香族複素環式基、カルボキシル基、直鎖又は分岐鎖状の炭素数１〜１２のアルコキシ基、シアノ基又はニトロ基等が挙げられる。
【００６６】
以下、実施例を挙げ、本発明を具体的に説明するが、本発明は以下の実施例によって何ら限定されるものではない。下記実施例における分子量分布の測定方法は以下の通りである。
【００６７】
[分子量分布測定]
分子量分布指数（以下、ＰＤＩと省略する）は、ＰＤＩ＝Ｍｗ／Ｍｎにより示される数値である。ここで、Ｍｗは重量平均分子量、Ｍｎは数平均分子量である。以下に示すＭｎとＰＤＩは、ゲル浸透クロマトグラフィ（ＧＰＣ；Ｓｈｏｄｅｘ社製ＧＰＣ−１０１）を用い、１０ｍｍｏｌ/Ｌ臭化リチウムＮ，Ｎ-ジメチルホルムアミド（ＤＭＦ）溶液あるいはテトラヒドロフラン（ＴＨＦ）を溶出液と用いた、標準ポリメチルメタクリレート（ＰＭＭＡ）換算分子量である。
【００６８】
式（１）で表される繰り返し単位が化４である化合物を合成した。  化４に表される繰り返し単位を主鎖中に有する化合物を、以下、ＰＨＥＭＡ-ＥＭＡ-Ｉと称する。ＰＨＥＭＡ−ＥＭＡ-Ｉの繰り返し単位の分子量は３５７である。実施例に先立ち、原料であるポリ（２−ヒドロキシエチルメタクリレート）（以下、ＰＨＥＭＡと略記）の製造方法を参考例にて説明する。
【００６９】
[主鎖ポリマー（ＰＨＥＭＡ）の製造（参考例）]
撹拌機、温度計及び窒素導入管を取り付けた反応装置に、ジエチレングリコールジメチルエーテル（以下、ＤＭＤＧと略記）を１１質量部、２−ヒドロキシエチルメタクリレート（以下、ＨＥＭＡと略記）を１００質量部、ヨウ素を０．２質量部、テトラｎ-ブチルアンモニウムヨージド(以下、Ｂｕ4ＮＩと略記)を２．８質量部、開始剤として２，２’−アゾビス（４−メトキシ−２，４−ジメチルバレロニトリル）〔商品名：Ｖ−７０（以下、Ｖ−７０と略記）、和光純薬社製〕を１．５質量部添加した。そして、窒素ガスを導入しながら撹拌し、５０℃に加温した。反応系を５０℃に保ちながら３時間重合した。上記反応混合物を、貧溶媒であるヘキサンを用いて、再沈回収により精製し、ＰＨＥＭＡを得た。得られたＰＨＥＭＡについては１０ｍｍｏｌ/Ｌ臭化リチウムＮ，Ｎ-ジメチルホルムアミド溶液を溶離液によるポリメチルメタクリレート換算でＧＰＣにて分子量を測定した。
【００７０】
上記参考例を基に作製したＰＨＥＭＡを原料として、実施例１、実施例２においてＰＨＥＭＡ−ＥＭＡ-Ｉの製造方法を説明する。
【００７１】
【化１０】
2018145262.tif 000011
・・・・・・・・・・・（４）
【実施例１】
【００７２】
[主鎖ポリマー（ＰＨＥＭＡ）への重合開始基の導入 第１法]
磁気撹拌子を入れた反応装置に、ＰＨＥＭＡ（Ｍｎ＝２３０００、ＰＤＩ＝１．４１）を２ｇ、ピリジン３０ｍＬを添加した後に、２‐ブロモイソブチリルブロミドを１７．７ｇ加えて２０℃で３０分撹拌した。上記反応混合物を、ろ過後に貧溶媒である水を用いて、再沈回収により精製した。次に、得られた析出物を５ｇはかり取り、アセトン１５ｍＬ、ヨウ化ナトリウム（以下、ＮａＩと略記）６．３ｇを加えた。そして、８０℃で窒素雰囲気下、１３．５時間撹拌した。生成する臭化ナトリウムをろ過した後、反応混合物を、貧溶媒である1重量％重亜硫酸ナトリウム水溶液を用いて、再沈回収により精製し、ＰＨＥＭＡ-ＥＭＡ-Ｉを収量３．９ｇで得た。ＴＨＦ溶媒によるＧＰＣにて分子量を測定したところ、ポリメチルメタクリレート換算で、Ｍｎが２７０００、ＰＤＩが１．５１であった。
【００７３】
1Ｈ−ＮＭＲ（４００ＭＨｚ、ＣＤＣｌ3）δ：４．３３（ｔ、２Ｈ）、４．２１（ｔ、２Ｈ）、２．１２（ｓ、６Ｈ）、２．０３‐１．３９（ｍ、２Ｈ）、１．２２‐０．８１（ｍ、３Ｈ）。
【実施例２】
【００７４】
[主鎖ポリマー（ＰＨＥＭＡ）への重合開始基の導入 第２法]
磁気撹拌子を入れた反応装置に、塩化メチレン２００ｍＬ、ＰＨＥＭＡ(Ｍｎ＝１７４００、ＰＤＩ＝１．７３)を２０．８ｇ、ピリジンを１５．８ｇ添加した後に、２‐ブロモイソブチリルブロミド４４．１ｇと塩化メチレン５０ｍＬの混合物を加えて３０分撹拌した。上記反応混合物を、ろ過後に貧溶媒であるメタノールを用いて、再沈回収により精製した。次に、得られた析出物を乾燥させた後に２０ｇはかり取り、アセトニトリル１４０ｍＬ、ＮａＩ３２．２ｇを加えた。そして、８０℃で窒素雰囲気下、１７時間撹拌した。生成する臭化ナトリウムをろ過した後、反応混合物を、貧溶媒であるメタノールを用いて、再沈回収により精製し、ＰＨＥＭＡ-ＥＭＡ-Ｉを収量２０.３ｇで得た。ＴＨＦ溶媒によるＧＰＣにて分子量を測定したところ、ポリメチルメタクリレート換算で、Ｍｎが５００００、ＰＤＩが１．４であった。
【００７５】
1Ｈ−ＮＭＲ（４００ＭＨｚ、ＣＤＣｌ3）δ：４．３３（ｔ、２Ｈ）、４．１８（ｔ、２Ｈ）、２．１０（ｓ、６Ｈ）、２．０３‐１．５８（ｍ、２Ｈ）、１．５２‐０．６２（ｍ、３Ｈ）。
【実施例３】
【００７６】
実施例３で重合開始基を導入したＰＨＥＭＡ−ＥＭＡ−Ｉを基にしたグラフトポリマーの製造法を説明する。
【００７７】
[グラフトポリマーの製造]
モノマーとして、ヘキシルメタクリレート（ＨＭＡ）を７．１５３４ｇ、ヨウ化アルキルとして、ＰＨＥＭＡ−ＥＭＡ−Ｉ（Ｍｎ＝２７０００、ＰＤＩ＝１．５１）を０．３００ｇ、触媒として、テトラブチルアンモニウムヨーダイド（以下、Ｂｕ4ＮＩと略記）を０．１５２２ｇ、溶媒として、ジエチレングリコールジメチルエーテル（以下、ＤＭＤＧと略記）を４．９６８９ｇ、１００ｍＬナスフラスコ中で混合し、アルゴンにて残存酸素を置換し、この反応溶液を８０℃に加熱することにより重合反応を行った。反応時間は、６時間であった。高速液体クロマトグラフィー（ＨＰＬＣ）により、モノマーの重合率は４４％だった。ＴＨＦ溶媒によるＧＰＣにて分子量を測定したところ、ポリメチルメタクリレート換算で、Ｍｎが３０００００、ＰＤＩが３．３であった。